FR 3069241 A1 20190125 FR 1756949 A 20170721 Matériau comprenant un empilement à propriétés thermiques La présente invention concerne un matériau comprenant un substrat transparent sur la surface duquel est déposé un empilement de couches qui comprend lui-même une pluralité de 5 couches fonctionnelles permettant d'agir sur le rayonnement solaire et/ou infrarouge susceptible de heurter ladite surface. L'invention a également trait à un vitrage comprenant un tel matériau. Les accords et dispositifs légaux ayant pour objectif de 10 réduire les impacts environnementaux des activités humaines se multiplient aux échelles régionales, nationales et internationales. Ces accords et dispositifs visent notamment à réduire la consommation d'énergie des infrastructures. Ils préconisent ou obligent en particulier l'équipement des bâtiments 15 et des véhicules de transports de manière à réduire la consommation d'énergie de leurs moyens de climatisation et de chauffage. Les surfaces vitrées constituent souvent la majorité des surfaces externes des bâtiments et véhicules de transport, et leur 20 part ne cesse de croître pour répondre au besoin des usagers en matière d'éclairage par la lumière naturelle. Cependant, ces surfaces vitrées peuvent être des sources passives de chaleur, en particulier lors des périodes de fort ensoleillement, tout comme des sources de dissipation de chaleur, en particulier lors des 25 périodes hivernales. En conséquence, les variations de températures à l'intérieur des bâtiments et véhicules équipés de ces surfaces vitrées peuvent être très importantes. Ces variations de températures peuvent provoquer des sensations d'inconfort et inciter à une utilisation importante des moyens de climatisation 30 et de chauffage. Pour des raisons énergétiques et de confort, les surfaces vitrées doivent être fonctionnalisées afin d'agir sur les rayonnements solaires et/ou infrarouges incidents, de manière à réduire les phénomènes « d'effet de serre ». La fonctionnalisation 35 de ces surfaces est généralement réalisée par le dépôt sur lesdites surfaces d'un empilement de couches comprenant des -2 couches fonctionnelles métalliques. Ces couches confèrent aux surfaces, ainsi qu'aux vitrages qui les comprennent, des fonctions dites « sélectives » permettant de diminuer la quantité d'énergie transmise au travers du vitrage vers l'intérieur sans préjudice pour la transmission lumineuse dans le spectre visible. Les performances des surfaces vitrées ou vitrages fonctionnalisées sont évaluées généralement à l'aide de trois paramètres : - le facteur solaire, g, défini comme le rapport de l'énergie totale transmise au travers de la surface vitrée ou du vitrage vers l'intérieur sur l'énergie solaire incidente ; - la transmission lumineuse dans le spectre visible, TL, définie comme le rapport de la quantité de lumière incidente sur la quantité de lumière du spectre visible transmise au travers de la surface vitrée ou du vitrage ; - la sélectivité, s, définie comme le rapport de la transmission lumineuse 7-"r, sur le facteur solaire g, soit Les surfaces vitrées et les vitrages qui les comprennent, possèdent donc idéalement des fonctions telles que : - la transmission lumineuse soit la plus élevée, au moins 65%, voire au moins 68%, - le facteur solaire d'au plus 36%, - la sélectivité d'au moins 1,9. En outre, pour des raisons esthétiques, ces surfaces vitrées et vitrages doivent présenter, en réflexion extérieure, en réflexion intérieure et en transmission, un aspect de surface agréable à l'oeil. Cela se traduit notamment par une couleur neutre, c'est-à-dire de préférence proche de la couleur grise, dans la gamme chromatique bleu-vert, dont les nuances doivent peu varier selon l'angle d'observation. La demande de brevet W02012093238 Al divulgue un matériau comprenant un empilement de couches qui comprend lui-même au moins -3 - trois couches fonctionnelles métalliques à base d'argent, chacune des couches fonctionnelles étant séparée les unes des autres par un ensemble diélectrique de couches. L'ensemble diélectrique de couches situé en-dessous de la première couche fonctionnelle en 5 partant du substrat et l'ensemble diélectrique de couches situé au-dessus de la dernière couche fonctionnelle en partant du substrat comprennent chacune une couche de haut indice de réfraction égal ou supérieur à 2,15 à 550nm. Les valeurs susmentionnées de la transmission lumineuse, du facteur solaire et 10 de la sélectivité ne sont atteintes qu'après que l'empilement et le substrat aient subi un traitement thermique dont la température est supérieure à 500°C. Les valeurs des deux paramètres a* et b* dans le système L*a*b* sont proches de zéro, notamment inférieurs à 2 pour a*, et varient peu lorsque l'angle d'observation varie 15 entre 0 et 60°. La demande de brevet W02017006029 Al décrit un matériau comprenant un substrat transparent et un empilement de couches qui comprend lui-même au moins trois couches fonctionnelles métalliques à base d'argent, chacune des couches fonctionnelles 20 étant séparées les unes des autres par un ensemble diélectrique de couches. Chaque ensemble diélectrique de couche comprend au moins une couche de haut indice de réfraction égal ou supérieur à 2,15 et d'une épaisseur optique supérieure à 20nm. Pour chaque ensemble diélectrique de couche, le rapport de l'épaisseur optique de la 25 couche de haut indice de réfraction sur l'épaisseur optique de l'ensemble diélectrique qui la contient est supérieur à 0,3. Les valeurs susmentionnées de la transmission lumineuse, du facteur solaire et de la sélectivité sont atteintes sans aucun traitement thermique. Le vitrage comprenant le matériau répond également aux 30 mêmes exigences de neutralité des couleurs que le document W02012093238 Al. Pour des raisons d'économie des ressources minières et énergétiques nécessaires à leur fabrication, il est opportun de pouvoir simplifier les produits tout en conservant les mêmes performances. En l'espèce, il est avantageux d'avoir un matériau satisfaisant aux exigences susmentionnées en termes de - 4 - transmission lumineuse, de facteur solaire, de sélectivité, et de couleur avec un empilement simplifié en limitant si possible les éléments chimiques coûteux et sans recourir à un traitement thermique. 5 La présente invention concerne un matériau comprenant un substrat transparent sur au moins une surface duquel est déposé un empilement de couches comprenant n couches fonctionnelles métalliques à base d'argent et n+1 ensembles diélectriques de couches, n étant égal ou supérieur à 3 et chaque couche 10 fonctionnelle métallique à base d'argent étant disposée entre deux ensembles diélectriques de couches. Ledit matériau est remarquable en ce que l'ensemble diélectrique de couches situé en-dessous de la première couche fonctionnelle métallique à base d'argent en partant du substrat et l'ensemble diélectrique de couches situé 15 au-dessus de la dernière couche fonctionnelle métallique à base d'argent en partant du substrat, - comprennent chacun une couche de haut indice de réfraction, la valeur dudit indice étant égale ou supérieure à 2,15 à la longueur d'onde de 550nm ; 20 - la valeur de l'indice de réfraction d'au moins une desdites couches de haut indice est égale ou supérieure à 2,40 à la longueur d'onde 550nm ; et - la valeur du rapport de l'épaisseur optique de chacune desdites couches de haut indice de 25 réfraction sur l'épaisseur optique de l'ensemble diélectrique de couches dans lequel elle est comprise est comprise entre 0,25 et 0,55. Dans la présente description, il fait usage des définitions et conventions suivantes. 30 Les termes « premier(e) », « dernier(e) », « au-dessus » et « en-dessous » qualifient la position des couches ou d'un ensemble de couches de l'empilement relativement à l'orientation et à la position du substrat sur lequel il est déposé. La position du substrat peut être horizontale, verticale ou inclinée selon le 35 choix retenu pour la mise en oeuvre de l'invention. L'ordre d'énumération des couches ou des ensembles de couches est défini -5 - depuis le substrat en direction de la surface de l'empilement opposée au substrat. Ainsi, le terme « premier(e) », respectivement le terme « dernier(e) », lorsqu'il qualifie une couche ou un ensemble de couches, signifie que la dite couche ou 5 ledit ensemble de couches est la ou le plus proche, respectivement la ou le plus éloigné, du substrat. Le terme « au-dessus », respectivement « en-dessous », qualifiant la position d'une couche ou d'un ensemble de couches et défini relativement à la position d'une couche fonctionnelle, signifie que ladite couche ou ledit 10 ensemble de couches est plus proche, respectivement plus éloigné, du substrat. Ces deux termes, « au-dessus » et « en-dessous », ne signifient nullement que la couche ou l'ensemble de couches qu'ils qualifient et la couche fonctionnelle par rapport à laquelle ils sont définis soient en contact. Ils n'excluent pas la présence 15 d'autres couches intermédiaires entre ces deux couches. L'expression « en contact » est explicitement utilisée pour indiquer qu'aucune autre couche n'est disposée entre eux. Sans aucune précision ou qualificatif, le terme « épaisseur » utilisé pour une couche correspond à l'épaisseur physique, réel ou 20 géométrique, E, de ladite couche. Elle est exprimée en nanomètres. L'expression « épaisseur optique » est utilisée pour indiquer explicitement l'épaisseur optique, notée Eo, d'une couche. Elle est définie par la relation Eo = n*E où n est l'indice de réfraction de la couche et E son épaisseur physique, réelle ou 25 géométrique. L'indice de réfraction des couches est mesuré à la longueur d'onde électromagnétique de 550nm. L'épaisseur optique est également exprimée en nanomètres. L'expression « ensemble diélectrique de couches » désigne une ou plusieurs couches en contact les unes avec les autres formant 30 un empilement globalement diélectrique, c'est-à-dire qu'il n'a pas les fonctions d'une couche fonctionnelle métallique. Si l'ensemble diélectrique comprend plusieurs couches, celles-ci peuvent elles-mêmes être diélectriques. L'épaisseur, respectivement l'épaisseur optique, d'un ensemble diélectrique de couches, correspond à la 35 somme des épaisseurs, respectivement des épaisseurs optiques, de chacune des couches qui le constituent. -6 - Dans la présente description, l'expression « à base de », utilisée pour qualifier un matériau ou une couche quant à ce qu'il ou elle contient, signifie que la fraction massique du constituant qu'il ou elle comprend est d'au moins 50%, en particulier au moins 5 70%, de préférence au moins 90%. La transmission lumineuse dans le spectre visible, le facteur solaire et la sélectivité sont définis, mesurés et calculés en conformité avec les normes EN 410 et EN 14501. La couleur est mesurée dans l'espace chromatique L*a*b* CIE 1976 selon la norme 10 ISO 11664 avec un illuminant D65 et un champ visuel de 2° pour l'observateur de référence. Un vitrage comprenant un matériau selon l'invention présente de préférence une transmission lumineuse dans le spectre visible d'au moins 68%, un facteur solaire d'au plus 36% et une 15 sélectivité d'au moins 1,9. L'aspect esthétique du vitrage se caractérise de préférence par une couleur neutre en réflexion dont la teinte varie peu lorsque l'angle d'observation varie entre 0 et 60°. En particulier, la valeur absolue de la variation des paramètres a* et h* dans l'espace chromatique L*a*b* lorsque 20 l'angle d'observation varie entre 0 et 60° est inférieure ou égal à 5. Chaque ensemble diélectrique de couches comporte généralement au moins une couche à base d'un matériau diélectrique qui peut être à base de nitrure, notamment les nitrures de silicium ou 25 d'aluminium, et/ou à base d'oxyde. Les couches fonctionnelles métalliques sont des couches continues. Elles sont de préférence au nombre de trois ou quatre. La fraction massique d'argent contenu dans les couches fonctionnelles métalliques à base d'argent est d'au moins 95%, de 30 préférence au moins 98%. Afin de réduire la quantité de matière déposée, les épaisseurs des couches fonctionnelles métalliques à base d'argent peuvent avantageusement être réduites, sans préjudice pour les performances optiques et thermiques, tant que l'épaisseur de 35 chaque couche fonctionnelle métallique à base d'argent est - 7 - supérieure à l'épaisseur de la couche fonctionnelle à base d'argent qui la précède en partant du substrat. De manière générale, l'épaisseur de chacune des couches fonctionnelles à base d'argent peut être de préférence comprise entre 6 et 20 nm. 5 Pour la même raison de réduction de la quantité de matière déposée, les épaisseurs des ensembles diélectriques de couches peuvent être réduites, sans préjudice pour les performances optiques et thermiques, tant que l'épaisseur optique de l'ensemble diélectrique de couches situé au-dessus de la dernière couche 10 fonctionnelle métallique à base d'argent en partant du substrat est inférieure ou égale à l'épaisseur optique de l'ensemble diélectrique de couches situé en-dessous de la première couche fonctionnelle métallique à base d'argent en partant du substrat. A titre d'indications non limitatives, l'épaisseur optique de 15 l'ensemble diélectrique de couches situé au-dessus de la dernière couche fonctionnelle métallique à base d'argent en partant du substrat est comprise entre 20 et 50 nm, de préférence entre 30 et 40nm, et l'épaisseur optique de l'ensemble diélectrique de couches situé en-dessous de la première couche fonctionnelle métallique à 20 base d'argent en partant du substrat est comprise entre 50 et 100 nm, de préférence entre 55 et 75 nm. Selon l'invention, l'ensemble diélectrique de couches situé en-dessous de la première couche fonctionnelle métallique à base d'argent en partant du substrat et l'ensemble diélectrique de 25 couches situé au-dessus de la dernière couche fonctionnelle métallique à base d'argent en partant du substrat comprennent de préférence chacun une couche de haut indice de réfraction, ledit indice étant égal ou supérieur à 2,15 à une longueur d'onde de550nm. Ces couches de haut indice de réfraction peuvent être à 30 base de composés choisis parmi h02, MnO, W03, NiO, ZnTiO4, Nb205, BaTiO3, Bi303, SiZrN, Zr3N4. Lorsque la valeur de l'indice de réfraction d'au moins une desdites couches de haut indice de réfraction est égale ou supérieure à 2,40 à une longueur d'onde de 550nm selon 35 l'invention, celle-ci peut être à base composés choisis parmi h02, BaTiO3, Bi303, Zr3N4. -8 - Si lesdites couches de haut indice de réfraction sont toutes des couches d'indice de réfraction supérieur à 2,40 à une longueur d'onde de 550nm, elles peuvent être à base du même composé ou de composés différents. 5 Il n'est pas requis que les composés compris dans les couches de haut indice de réfraction, notamment ceux indiquées en exemple, soient parfaitement stoechiométriques. Ils peuvent présenter des écarts à la stoechiométrie pour les teneurs en oxygène, en azote et/ou en autres éléments tant que la condition sur la valeur de 10 l'indice de réfraction, à savoir supérieure à 2,15 ou 2,40 à une longueur d'onde de 550nm, est respectée. De même, il n'est pas exclus qu'ils comprennent des éléments dopants, tel que l'aluminium. Le substantif « stoechiométrie » et ses adjectifs dérivés 15 doivent être interprétés selon le sens conventionnel du domaine technique. Il signifie notamment que les proportions des éléments chimiques constituant un composé correspondent à celles du « composé défini » tel que les diagrammes thermochimiques ou les conventions en vigueur dans le domaine technique le définissent. 20 Afin de réduire la quantité de matière déposée, les épaisseurs optiques de chacune desdites couches de haut indice de réfraction peuvent être avantageusement comprises entre 10 et 70 nm, de préférence entre 20 et 50 nm. Il est préférable que la valeur du coefficient d'absorption 25 des couches de haut indice de réfraction soit inférieure ou égale à 0,02 à 550nm. Par conséquent, bien qu'il soit peut-être possible d'atteindre les performances optiques et thermiques recherchées avec des couches métalliques de haut indice de réfraction, il n'est pas conseillé de les utiliser aux fins de l'invention. La 30 valeur de leur coefficient d'absorption est généralement supérieure à 0,02. Cependant, il est possible qu'un recuit dans une atmosphère oxydante d'un matériau selon l'invention comprenant une telle couche métallique permette d'oxyder ladite couche métallique de manière à ce que son indice de réfraction soit 35 supérieur à 2,15 et la valeur de son coefficient d'absorption inférieure ou égale à 0,02. - 9 - Selon un mode particulier de réalisation de l'invention, l'épaisseur optique de l'ensemble diélectrique de couches situé en-dessous de la première couche fonctionnelle à base d'argent est inférieure aux épaisseurs optiques de chacun des ensembles 5 diélectriques de couches situés entre la première et la dernière couche fonctionnelle métallique à base d'argent. Le principal avantage de ce mode de réalisation est de permettre de réduire davantage les épaisseurs de couches formant l'empilement. En particulier, l'épaisseur optique de chacun des ensembles 10 diélectriques de couches situés entre la première et la dernière couche fonctionnelle métallique à base d'argent est comprise entre 100 et 200 nm, de préférence entre 150 et 180 nm. Selon un autre mode de réalisation de l'invention, chaque ensemble diélectrique de couches situés entre la première et la 15 dernière couches fonctionnelles métalliques à base d'argent en partant du substrat ne comprend pas de couche de haut indice de réfraction dont la valeur de l'indice de réfraction est égale ou supérieure à 2,15 à 550nm. Il a été constaté en effet qu'il n'y avait pas de bénéfice supplémentaire significatif lorsque la 20 première et la dernière couches fonctionnelles métalliques à base d'argent en partant du substrat comprennent une couche de haut indice. Les valeurs des paramètres optiques et thermiques varient peu. Une telle couche de haut indice peut donc être omise lorsqu'une simplification de l'empilement est recherchée. Cela a 25 également pour avantage de réduire les coûts associés à l'utilisation d'éléments chimiques requis pour former des couches de haut indice de réfraction. L'empilement peut comprendre en outre au moins une couche stabilisante dite de « contact inférieur » disposée en-dessous et 30 en contact d'une couche fonctionnelle métallique à base d'argent. La fonction de cette couche, généralement de très faible épaisseur, est de favoriser l'adhésion et la cristallisation de l'argent. En ce sens il peut être avantageux qu'une telle couche soit disposée en-dessous et en contact de chaque une couche 35 fonctionnelle métallique à base d'argent que comprend l'empilement. Cette couche est de préférence à base d'oxydes choisis parmi les oxydes de zinc, les oxydes de nickel, les oxydes - 10 - de magnésium, les oxydes mixtes de zinc et d'étain, les oxydes mixtes de zinc et de magnésium, les oxydes mixtes de zinc et de titane. Les composés compris dans les couches de « contact inférieur 5 », peuvent présenter des écarts à la stoechiométrie pour les teneurs en oxygène, en azote et/ou en autres éléments. Ils peuvent comprendre des éléments dopants, tel que l'aluminium pour l'oxyde de zinc. L'empilement peut également comprendre en outre une couche 10 dite de blocage disposée au-dessus et en contact d'une couche fonctionnelle métallique à base d'argent. La fonction de cette couche, généralement de très faible épaisseur, est de protéger la couche d'argent lorsque le dépôt de la couche subséquente est réalisée dans une atmosphère oxydante ou lorsque certains éléments 15 comme l'oxygène sont susceptibles de migrer d'une couche à l'autre lors d'un traitement thermique. S'il est nécessaire de protéger chaque couche d'argent, il est avantageux qu'une couche de blocage soit disposée au-dessus et en contact de chaque couche fonctionnelle à base d'argent que comprend l'empilement. Cette 20 couche est de préférence à base des métaux ou alliages choisis parmi Ti et NiCr. L'empilement peut éventuellement comprendre en outre une couche dite de lissage disposée en-dessous et en contact de la couche de contact inférieur. Sa fonction est favoriser la 25 croissance de la couche de contact inférieur. Cette couche de lissage est à base d'oxyde mixte, de préférence un oxyde de zinc et d'étain lorsque la couche de contact inférieur est à base d'oxyde de zinc. Elle peut être complètement amorphe ou partiellement cristalline. Elle est généralement non cristalline 30 dans toute son épaisseur. Selon un mode particulièrement avantageux de réalisation de l'invention, la couche de haut indice de réfraction comprise dans l'ensemble diélectrique de couches situé en-dessous de la première couche fonctionnelle métallique à base d'argent est à base d'oxyde 35 de titane, et la couche de haut indice de réfraction comprise dans l'ensemble diélectrique de couches situé au-dessus de la dernière couche fonctionnelle à partir du substrat est à base de nitrure de silicium et zirconium. La valeur du rapport atomique Zr/Si dudit nitrure de silicium et zirconium peut être de préférence inférieur ou égal à 1. 5 La couche de lissage et la couche de mouillage sont considérées comme comprises dans l'ensemble diélectrique de couches qui est disposé sous la couche fonctionnelle métallique à base d'argent à laquelle ces deux couches se rapportent. Dans un premier mode préféré de réalisation de l'invention, 10 l'empilement comprend en partant du substrat : - un premier ensemble diélectrique de couches comprenant : o une couche de haut indice de réfraction à base d'oxyde de titane, dont la valeur de l'indice de réfraction est supérieur à 2,40 à 550nm et dont l'épaisseur 15 optique est comprise entre 10 et 50 nm, voire entre 20 et 40 nm, de préférence entre 30 et 40 nm ; o une couche de lissage à base d'oxyde de zinc et d'étain, dont l'épaisseur optique est comprise entre 10 et 30 nm, de préférence entre 15 et 25 nm ; 20 o une couche de mouillage à base d'oxyde de zinc, dont l'épaisseur est comprise entre 10 et 20 nm, - une première couche fonctionnelle métallique à base d'argent, dont l'épaisseur est comprise entre 6 et 20 nm ; 25 - une première couche de blocage métallique à base de titane dont l'épaisseur est comprise entre 0,5 et 1,5 nm ; - un second ensemble diélectrique de couches comprenant : o une couche diélectrique à base d'oxyde de zinc dont 30 l'épaisseur optique est comprise entre 5 et 15 nm, de préférence entre 8 et 12nm ; o une couche diélectrique à base de nitrure de silicium dont l'épaisseur optique est comprise entre 100 et 150nm, de préférence entre 100 et 130nm ; - 12 - o une couche de lissage à base d'oxyde de zinc et d'étain, dont l'épaisseur optique est comprise entre 10 et 30 nm, de préférence entre 15 et 25 nm ; o une couche de mouillage à base d'oxyde de zinc, dont 5 l'épaisseur optique est comprise entre 10 et 20 nm, - une seconde couche fonctionnelle métallique à base d'argent, dont l'épaisseur est comprise entre 6 et 20 nm ; - une seconde couche de blocage métallique à base de titane 10 dont l'épaisseur est comprise entre 0,5 et 1,5 nm ; - un troisième ensemble diélectrique de couches comprenant : o une couche diélectrique à base d'oxyde de zinc dont l'épaisseur optique est comprise entre 5 et 15 nm, de 15 préférence entre 8 et 12nm ; o une couche diélectrique à base de nitrure de silicium dont l'épaisseur optique est comprise entre 100 et 150nm, de préférence entre 100 et 130nm ; o une couche de lissage à base d'oxyde de zinc et 20 d'étain, dont l'épaisseur optique est comprise entre 10 et 30 nm, de préférence entre 15 et 25 nm ; o une couche de mouillage à base d'oxyde de zinc, dont l'épaisseur optique est comprise entre 10 et 20 nm, - une troisième couche fonctionnelle métallique à base 25 d'argent, dont l'épaisseur est comprise entre 6 et 20 nm ; - une troisième couche de blocage métallique à base de titane dont l'épaisseur est comprise entre 0,5 et 1,5 nm ; 30 - un quatrième ensemble diélectrique de couches comprenant : o une couche diélectrique à base d'oxyde de zinc dont l'épaisseur optique est comprise entre 5 et 15 nm, de préférence entre 8 et 12nm ; 35 o une couche de haut indice de réfraction à base de nitrure de silicium et de zirconium, dont la valeur de l'indice de réfraction est supérieur à 2,15 à 550nm et - 13 - dont l'épaisseur optique est comprise entre 10 et 50 nm, voire entre 30 et 40 nm, de préférence entre 20 et 30 nm ; o une couche diélectrique à base de nitrure de silicium 5 dont l'épaisseur optique est comprise entre 100 et 150nm, de préférence entre 100 et 130nm ; o une couche protectrice de lissage à base d'oxyde de zinc et d'étain, dont l'épaisseur optique est comprise entre 5 et 20 nm, de préférence entre 9 et 12 nm. 10 Dans un second mode préféré de réalisation de l'invention, l'empilement est constitué en partant du substrat par : - un premier ensemble diélectrique de couches comprenant : o une couche de haut indice de réfraction à base d'oxyde de titane, dont la valeur de l'indice de réfraction 15 est supérieur à 2,40 à 550nm et dont l'épaisseur optique est comprise entre 10 et 50 nm, voire entre 20 et 40 nm, de préférence entre 30 et 40 nm ; o une couche de lissage à base d'oxyde de zinc et d'étain, dont l'épaisseur optique est comprise entre 20 10 et 30 nm, de préférence entre 15 et 25 nm ; o une couche de mouillage à base d'oxyde de zinc, dont l'épaisseur est comprise entre 10 et 20 nm, - une première couche fonctionnelle métallique à base d'argent, dont l'épaisseur est comprise entre 6 et 25 20 nm ; - une première couche de blocage métallique à base de titane dont l'épaisseur est comprise entre 0,5 et 1,5 nm ; - un second ensemble diélectrique de couches comprenant : 30 o une couche diélectrique à base d'oxyde de zinc dont l'épaisseur optique est comprise entre 5 et 15 nm, de préférence entre 8 et 12nm ; o une couche diélectrique à base de nitrure de silicium dont l'épaisseur optique est comprise entre 100 et 35 150nm, de préférence entre 100 et 130nm ; - 14 - o une couche de lissage à base d'oxyde de zinc et d'étain, dont l'épaisseur optique est comprise entre 10 et 30 nm, de préférence entre 15 et 25 nm ; o une couche de mouillage à base d'oxyde de zinc, dont 5 l'épaisseur optique est comprise entre 10 et 20 nm, - une seconde couche fonctionnelle métallique à base d'argent, dont l'épaisseur est comprise entre 6 et 20 nm ; - une seconde couche de blocage métallique à base de titane 10 dont l'épaisseur est comprise entre 0,5 et 1,5 nm ; - un troisième ensemble diélectrique de couches comprenant : o une couche diélectrique à base d'oxyde de zinc dont l'épaisseur optique est comprise entre 5 et 15 nm, de 15 préférence entre 8 et 12nm ; o une couche diélectrique à base de nitrure de silicium dont l'épaisseur optique est comprise entre 100 et 150nm, de préférence entre 100 et 130nm ; o une couche de lissage à base d'oxyde de zinc et 20 d'étain, dont l'épaisseur optique est comprise entre 10 et 30 nm, de préférence entre 15 et 25 nm ; o une couche de mouillage à base d'oxyde de zinc, dont l'épaisseur optique est comprise entre 10 et 20 nm, - une troisième couche fonctionnelle métallique à base 25 d'argent, dont l'épaisseur est comprise entre 6 et 20 nm ; - une troisième couche de blocage métallique à base de titane dont l'épaisseur est comprise entre 0,5 et 1,5 nm ; 30 - un quatrième ensemble diélectrique de couches comprenant : o une couche diélectrique à base d'oxyde de zinc dont l'épaisseur optique est comprise entre 5 et 15 nm, de préférence entre 8 et 12nm ; 35 o une couche de haut indice de réfraction à base de nitrure de silicium et de zirconium, dont la valeur de l'indice de réfraction est supérieur à 2,15 à 550nm et - 15 - dont l'épaisseur optique est comprise entre 10 et 50 nm, voire entre 30 et 40 nm, de préférence entre 20 et 30 nm ; o une couche diélectrique à base de nitrure de silicium 5 dont l'épaisseur optique est comprise entre 100 et 150nm, de préférence entre 100 et 130nm ; o une couche protectrice de lissage à base d'oxyde de zinc et d'étain, dont l'épaisseur optique est comprise entre 5 et 20 nm, de préférence entre 9 et 12 nm. 10 Le substrat transparent selon l'invention peut être un substrat minéral ou organique, rigide ou souple, plan ou bombé. Il sera de préférence incolore afin de minimiser l'absorption de la lumière et ainsi conserver une transmission lumineuse maximale. Des exemples de substrats organiques pouvant être 15 avantageusement utilisés pour la mise en oeuvre de l'invention sont les matériaux polymères tels que les polyéthylènes, les polyesters, les polyacrylates, les polycarbonates, les polyuréthanes, les polyamides. Ces polymères peuvent être fluorés. Des exemples de substrats minéraux pouvant être 20 avantageusement mis en oeuvre dans l'invention sont les feuilles de verre minéral ou vitrocéramique. Le verre est de préférence un verre de type silico-sodo-calcique, borosilicate, aluminosilicate ou encore alumino-boro-silicate. Selon un mode de réalisation du matériau selon l'invention, 25 l'empilement est déposé sur le substrat transparent à l'aide des méthodes classiques de dépôt connues de l'homme du métier. De préférence, l'empilement peut être déposée par la méthode de pulvérisation cathodique assistée par un champ magnétique (procédé magnétron). 30 Dans un mode particulier de réalisation de l'invention, le substrat transparent est une feuille de verre minéral. Le matériau selon l'invention peut alors être un élément d'un vitrage monolithique, feuilleté ou multiple. - 16 - Un vitrage monolithique comprend qu'une seule feuille de verre. Lorsque le matériau selon l'invention est utilisé comme vitrage monolithique, l'empilement est de préférence déposé sur la face de la feuille verre orientée vers l'intérieur de la pièce du 5 bâtiment sur les murs de laquelle le vitrage est installé. Dans une telle configuration, il peut être avantageux de protéger l'empilement contre les dégradations physiques ou chimiques à l'aide d'un moyen approprié. Un vitrage multiple comprend au moins deux feuilles de verre 10 parallèles séparées par une lame de gaz isolant. La plupart des vitrages multiples sont des doubles ou triples vitrages, c'est-à-dire qu'ils comprennent respectivement deux ou trois vitrages. Lorsque le matériau selon l'invention est utilisé comme élément d'un vitrage multiple, l'empilement est de préférence déposé sur 15 la face de la feuille verre orientée vers l'intérieur en contact avec le gaz isolant. Cette disposition a pour avantage de protéger l'empilement des dégradations chimiques ou physiques de l'environnement extérieur. Un vitrage feuilleté comprend au moins deux feuilles de verre 20 parallèles séparées par un feuillet intercalaire. Ce feuillet intercalaire est généralement un matériau organique, comme par exemple le polyvinylbutyral (PVB). Lorsque le matériau selon l'invention est utilisé comme élément d'un vitrage feuilleté, l'empilement peut être déposé sur une quelconque des faces de la 25 feuille verre, que ces faces soient en contact avec le feuillet intercalaire ou non. Le dépôt de l'empilement sur la face de la feuille de verre en contact avec le feuillet intercalaire peut être avantageux pour le prémunir des dégradations chimiques ou physiques de l'environnement extérieur. Il faut cependant veiller 30 à ce que les constituants du feuillet intercalaire ne soient pas de nature à interagir avec les couches de l'empilement et provoquer sa dégradation. Un vitrage comprenant un matériau selon l'invention présente une couleur neutre en réflexion extérieure dans la gamme 35 chromatique bleu ou bleu-vert. L'aspect visuel varie peu quel soit l'angle d'observation. Il n'y a pas perception d'une quelconque - 17 - inhomogénéité de teinte pour un observateur. Dans le système L*a*b*, la couleur du vitrage se caractérise de préférence, en transmission, en réflexion interne et/ou en réflexion externe, par une valeur pour le paramètre a* comprise entre -4 et 1 et une 5 valeur du paramètre b* comprise entre -7,5 et 0,5. En particulier, la valeur absolue de la variation des paramètres a* et h* dans l'espace chromatique L*a*b* lorsque l'angle d'observation varie entre 0 et 60° est inférieure ou égale à 5. Les caractéristiques et les avantages du matériau selon 10 l'invention sont illustrés par les exemples décrits ci-après qui se réfèrent aux figures suivantes. A des fins d'illustration de l'effet technique propre à la présente invention, six exemples de matériaux selon l'invention et un exemple comparatif de matériaux, qui ne possèdent pas les 15 caractéristiques des matériaux selon l'invention, ont été fabriqués. Les empilements de couches sont décrits dans le tableau 1. Ils ont été déposés sur une feuille de verre silico-sodocalcique d'une épaisseur de 6 mm. Les conditions de dépôt de couches sont celles habituellement utilisées par l'homme du métier 20 pour une pulvérisation cathodique assistée par un champ magnétique (procédé magnétron), et largement documentés dans la littérature, par exemple les demandes de brevet W02012/093238 et W02017/006029. Chacun de ces empilements de couches comprend : - trois couches fonctionnelles métalliques à base d'argent, 25 notées CFM1, CFM2 et CFM3 respectivement en partant du substrat ; - quatre ensembles diélectrique de couches, notés ED1, ED2, ED3 et ED4 respectivement ; - trois couches de blocage, notés Bi, B2 et B3 respectivement. 30 Les valeurs du tableau correspondent aux épaisseurs optiques totales pour les ensembles diélectriques, c'est-à-dire aux sommes des épaisseurs optiques des couches qui les constituent respectivement, et aux épaisseurs physiques, réelles ou géométriques pour les couches fonctionnelles métalliques à base 35 d'argent et les couches de blocage. Dans le tableau, la ligne - 18 - « CHI » indique l'épaisseur optique de la couche de haut indice de réfraction que chaque ensemble diélectrique de couches comprend. La ligne « CBI » indique l'épaisseur optique de la couche de bas indice de réfraction ou la somme des épaisseurs optiques des 5 couches de bas indice de réfraction que chaque ensemble diélectrique de couches comprend. La valeur de l'indice de réfraction de la ou des couches de bas indice est inférieure à 2,15. Les valeurs en caractères gras et soulignés indiquent que la valeur l'indice de réfraction de la couche de haut indice de 10 réfraction est égale ou supérieure à 2,40. Au bas du tableau sont reportées les valeurs des rapports de l'épaisseur optique de la couche de haut indice sur l'épaisseur optique de l'ensemble diélectrique de couche qui la comprend. Ces valeurs sont fournies uniquement pour les ensembles diélectriques de couches ED1 et ED4. 15 La nature des couches de blocage, de haut indice de réfraction et de celles composant les ensembles diélectriques de couches n'est pas indiquée dans le tableau 1. Les couches de mouillage peuvent être à base d'oxydes choisis parmi les oxydes de zinc, les oxydes de nickel, les oxydes de magnésium, les oxydes mixtes de 20 zinc et d'étain, les oxydes mixtes de zinc et de magnésium, les oxydes mixtes de zinc et de titane. Les couches à blocage peuvent être à base de métaux et d'alliages tel que Ti ou NiCr. Les couches de haut indice de réfraction peuvent être à base de composés choisis parmi h02, MnO, W02, NiO, ZnTiO4, Nb205, BaTi02, 25 Bi202 SiZrN. Enfin, les couches, autres que les couches de haut indice de réfraction, comprises dans les ensembles diélectriques de couches sont généralement les oxydes, oxy-nitrures ou nitrures métalliques comme, à titre d'exemple, Si02, h02, Sn02, ZnO, ZnAl0x, Si2N4, AIN, A1202, Zr02, Nb205 et leurs mélanges. Ces composés 30 peuvent présenter des écarts à la stoechimétrie et comprendre des éléments dopant comme l'aluminium notamment. Tableau 1 Exemple 1 Exemple 2 Exemple 3 Exemple 4 Exemple 5 Exemple Exemple 6 Comparatif ED4 CBI 33,3 33,3 33,3 33,3 33,7 33,3 33,3 CHI 35,8 33,8 29,1 29,2 35,8 29,2 29,1 B3 2,0 2,0 2,0 2,0 2,0 2,0 2,0 CFM3 16,3 17,3 17,7 17,7 18,5 17,7 17,6 CBI 118,6 173,3 173,3 174,9 173,3 171,4 ED3 CHI 165,3 53,5 B2 0,5 0,5 0,5 0,5 0,5 0,5 0,5 CFM2 14,0 14,3 14,2 14,2 13,8 14,2 14,1 CBI - 114,8 167,2 167,2 167,2 167,2 168,3 ED2 CHI 162,8 52,0 - - - - - B1 0,5 0,5 0,5 0,5 0,5 0,5 0,5 CFM1 8,7 9,3 9,2 9,2 8,1 9,2 9,5 CBI 62,4 62,4 62,4 62,4 62,4 62,4 21,8 ED1 CHI 24,5 27,9 24,7 24,7 32,3 24,6 74,1 substrat feuille de verre silico-sodo-calcique R4 0,52 0,50 0,47 0,47 0,52 0,47 0,47 (Eohi4/EoED4 ) R1 0,28 0,31 0,28 0,28 0,34 0,28 0,77 (Eohi4/EoED1) 1 - 20 - Dans le tableau 2 sont reportées les valeurs de plusieurs paramètres permettant d'évaluer les performances optiques et thermiques des exemples de matériaux du tableau 1. Ces valeurs ont été mesurées sur un double vitrage comprenant les matériaux des 5 exemples et ayant la structure 6/16/4 suivante : verre silicosodo-calcique d'une épaisseur 6 mm / lame de gaz d'une épaisseur de 16mm contenant au moins 90% d'argon / verre silico-sodocalcique d'une épaisseur de 4 mm. L'empilement de couches est déposé sur le verre d'une épaisseur de 6 mm, sur la face 10 intérieure en contact avec la lame de gaz contenant l'argon. La transmission lumineuse dans le spectre visible, TL, le facteur solaire, g, et la sélectivité, s, et la réflexion interne, Rint, et la réflexion externes, Rext, dans le spectre visible sont définis, mesurés et calculés en conformité avec les normes EN 410 15 et EN 14501. La couleur est mesurée dans l'espace chromatique L*a*b* CIE 1976 selon la norme ISO 11664 avec un illuminant D65 et un champ visuel de 2° pour l'observateur de référence. Tableau Exemple 1 Exemple 2 Exemple 3 Exemple 4 Exemple 5 Exemple Exemple 2 6 Comparatif 1 TL 67,7 68 68,1 68,3 68,8 68,7 67,9 a*T -3,7 -3 -3,7 -2,9 -2,8 -3,3 -3 b*T 3,8 0,7 -0,5 -0,5 0 0,1 0,1 Rext 10,2 11,3 10,7 12,6 12,2 12,2 12 a*Rext -0,8 -1,1 -1 -2,5 -1,9 -1 -1,9 b*Rext -4,5 -6,7 -4,7 -7,4 -7,3 -7,2 -4,8 Rint 12,7 14,3 11,2 15,5 14,7 14,9 15,2 a*Rint -2,2 -3,3 1 -2,8 -2,4 -2 -1,6 b*Rint -2,3 0 -2,6 -2 -1 -1 -1,5 a*60 -1 -2,2 -0,8 -1,5 -1,8 -1,9 -1,3 b*60 -3,9 -3,8 -3,6 -5 -3,2 -4,4 -2,7 g 35,2 35 35,1 35,06 35 35 35,1 s 1,92 1,94 1,94 1,95 1,97 1,96 1,93 - 22 - Dans le tableau 2 : - a*T et b*T sont les valeurs des paramètres a* et b* mesurées en transmission dans l'espace chromatique L*a*b* CIE 1976 avec un illuminant D65, un champ visuel de 2° 5 pour l'observateur et un angle d'observation nul par rapport à la normale à la surface du vitrage ; - Rext est la valeur de la réflexion lumineuse dans le spectre visible, exprimée en pourcentage, mesurée avec un illuminant D65, un champ visuel de 2° pour l'observateur 10 sur la face externe du verre silico-sodo-calcique d'épaisseur 6 mm dudit double vitrage ; - a*Rext et b*Rext sont les valeurs des paramètres a* et h* mesurées en réflexion dans l'espace chromatique L*a*b* CIE 1976 avec un illuminant D65 et un champ visuel de 2° 15 pour l'observateur sur la face externe dudit verre silico-sodo-calcique d'épaisseur 6 mm dudit double vitrage selon un angle d'observation nul par rapport à la normale à la surface du vitrage ; - Rint est la valeur de la réflexion lumineuse dans le 20 spectre visible, exprimée en pourcentage, mesurée avec un illuminant D65, un champ visuel de 2° pour l'observateur sur la face externe du verre silico-sodo-calcique d'épaisseur 4 mm dudit double vitrage ; - a*Rint et b*Rint sont les valeurs des paramètres a* et h* 25 mesurées en réflexion dans l'espace chromatique L*a*b* CIE 1976 avec un illuminant D65 et un champ visuel de 2° pour l'observateur sur la face externe dudit verre silico-sodo-calcique d'épaisseur 4 mm dudit double vitrage selon un angle d'observation nul par rapport à la 30 normale à la surface du vitrage ; - a*60 et b*60 sont les valeurs des paramètres a* et b* mesurées en réflexion dans l'espace chromatique L*a*b* CIE 1976 avec un illuminant D65 et un champ visuel de 2° pour l'observateur sur un simple vitrage selon un angle 35 d'observation de 60° par rapport à la normale à la surface dudit vitrage. - 23 - Les exemples 1 à 6 du tableau 1 sont des exemples de matériaux selon l'invention. Dans l'exemple 1, chaque ensemble diélectrique de couches comprend une couche de haut indice de réfraction dont la valeur de 5 l'indice de réfraction est supérieure à 2,15. Les ensembles diélectriques de couches ED2 et ED3 sont constituées uniquement de couches de haut indice de réfraction. La valeur de l'indice de réfraction de la couche de haut indice de réfraction comprise dans l'ensemble diélectrique de couches ED1 est supérieure à 2,40. La 10 transmission lumineuse obtenue est inférieure à 68%. Et la valeur du paramètre b*T est supérieure à 3, ce qui correspond à une coloration jaune en transmission. L'exemple 2 est similaire à l'exemple 1 sauf que les ensembles diélectrique de couches ED2 et ED4 comprennent également 15 d'autres couches qui n'ont pas de haut indice de réfraction. Les épaisseurs optiques de chacune des couches de ces deux ensembles ont été adaptés de manière à que les sommes des épaisseurs optiques de ces deux ensembles restent comparables à celles de l'exemple 1. Dans cet exemple l'empilement plus complexe mais les 20 valeurs des paramètres évaluant les performances optiques et thermiques restent comparables. Le fait que les ensembles diélectriques de couches ED2 et ED3 comprennent une couche de haut indice n'apportent pas de bénéfice supplémentaire. Les exemples 3 à 6 sont des améliorations des exemples 1 et 25 2. Dans ces exemples, les ensembles diélectriques de couches ED2 et ED3 ne comprennent pas de couches de haut indice de réfraction dont la valeur de l'indice de réfraction est supérieure à 2,15. Dans les exemples 3 et 5, seul l'ensemble diélectrique de couches ED1 comprend une couche de haut indice de réfraction dont la 30 valeur de l'indice de réfraction est supérieure à 2,40. Dans l'exemple 6, elle est comprise uniquement dans l'ensemble diélectrique de couches ED4. Dans l'exemple 4, les ensembles diélectriques de couches ED1 et ED4 comprennent chacun une couche de haut indice de réfraction dont la valeur de l'indice de 35 réfraction est supérieure à 2,40. - 24 - Il apparait clairement, à partir des valeurs du tableau 2, les exemples 3 à 6 de matériaux selon l'invention permettent d'améliorer les performances optiques et thermiques par rapport aux exemples 1 et 2. La transmission lumineuse dans le spectre 5 visible, Tr' est supérieure à 68% le facteur solaire, g, est inférieur à 36% et la sélectivité, s, est de 1,9 ou plus. Les valeurs du paramètre a* sont inférieures à 1, et inférieures à 0 pour les exemples 1, 2, 4, 5 et 6. Les valeurs du paramètres h* sont inférieures à 1. La valeur absolue des variations de chacun 10 de ces deux paramètres lorsque l'angle d'observation varie entre 0 et 60° est inférieur à 5. L'exemple comparatif 1 est un exemple de matériaux qui n'est pas selon l'invention. Les ensembles diélectriques de couches ED1 et ED4 comprennent uniquement des couches de haut indice de 15 réfraction dont les valeurs sont égales ou supérieures à 2,15 et inférieures à 2,40. Le rapport R1 est supérieur à 0,55. La transmission lumineuse obtenue est inférieure à 68%. Deux autres exemples de matériaux correspondant à des modes préférés de réalisation de l'invention sont indiqués dans le 20 tableau 3. Les empilements ont été déposés sur une feuille de verre silico-sodo-calcique d'une épaisseur de 6 mm. Les conditions de dépôt de couches sont celles habituellement utilisées par l'homme du métier pour une pulvérisation cathodique assistée par un champ magnétique (procédé magnétron), et largement documentés 25 dans la littérature, par exemple, les demandes de brevet W02012/093238 et W02017006029. Chacun de ces empilements de couches comprend : - trois couches fonctionnelles métalliques à base d'argent, notées Agi, Ag2 et Ag3 respectivement en partant du 30 substrat ; - quatre ensembles diélectrique de couches, notés D1, D2, D3 et D4 respectivement ; - trois couches de blocage à base de titane métallique, notées B1, B2 et B3 respectivement. - 25 - Les ensembles diélectriques de couches D1, D2 et D3 comprennent une couche mouillage à base de d'oxyde de zinc disposée en-dessous et contact des couches d'argent Agi, Ag2 et Ag3 respectivement. Ils comprennent également une couche de 5 lissage disposée en-dessous et en contact des couches de mouillage à base d'oxyde de zinc. L'ensemble diélectrique de couches D1 comprend une couche de haut indice de réfraction à base d'oxyde de titane et dont la valeur de l'indice de réfraction est supérieure à 2,40. L'ensemble 10 diélectrique de couches D4 comprend une couche de haut indice de réfraction à base de nitrure de zirconium et de silicium et dont la valeur de l'indice de réfraction est supérieure à 2,15 et inférieure à 2,40. Les valeurs du tableau 3 correspondent aux épaisseurs optiques 15 pour les couches comprises dans les ensembles diélectriques, et aux épaisseurs physiques, réelles ou géométriques pour les couches fonctionnelles métalliques à base d'argent et les couches de blocage. Pour l'ensemble des exemples, la nature des couches fonctionnelles métalliques, des couches de blocages et des couches 20 comprises dans les ensembles diélectriques de couches est indiquée. Pour chacun des deux exemples, les valeurs des rapports R1 et R4 sont compris entre 0,25 et 0,55. Les valeurs des paramètres permettant d'évaluer les performances optiques et thermiques des exemples de matériaux du 25 tableau 3 sont reportées dans le tableau 4. Ces valeurs ont été mesurées sur un double vitrage comprenant les matériaux des exemples et ayant la structure 6/16/4 suivante : verre silicosodo-calcique d'une épaisseur 6 mm / lame de gaz d'une épaisseur de 16mm contenant au moins 90% d'argon / verre silico-sodo- 30 calcique d'une épaisseur de 4 mm. L'empilement de couches est déposé sur le verre d'une épaisseur de 6 mm, sur la face intérieure en contact avec la lame de gaz contenant l'argon. Les définitions des paramètres et les méthodes utilisées pour leur mesure sont identiques à celles décrites pour le tableau 2. - 26 - Les deux exemples du tableau 3 permettent d'atteindre les performances optiques et thermiques recherchées. La transmission lumineuse, TL est supérieure à 68% le facteur solaire, g, est inférieur à 36% et la sélectivité, s, est de 1,9 ou plus. Les 5 valeurs du paramètre a* sont inférieures à 4 et les valeurs du paramètres h* sont inférieures à 1. Les valeurs absolues des variations de chacun de ces deux paramètres lorsque l'angle d'observation varie entre 0 et 60° sont inférieures à 5. 10 Tableau 3 Exemple 7 Exemple 8 D4 SnZnO 11,9 24,1 23,3 9,5 9,7 23,7 20,4 11,1 SiN SiZrN ZnO B3 Ti 1,3 0,9 Ag3 Ag 17,0 16,5 ZnO 17,2 17,4 SnZnO 20,8 20,2 D3 SiN 116,7 103,2 ZnO 12,7 11,9 B2 Ti 0,7 0,7 Ag2 Ag 12,9 12,6 ZnO 13,9 13,9 SnZnO 16,1 18,3 D2 SiN 131,5 129,2 ZnO 9,9 8,9 Bi Ti 0,9 0,9 Agi Ag 8,6 7,8 ZnO 17,0 16,8 Dl SnZnO 18,1 19,0 TiOx 38,5 37,7 substrat feuille de verre silico-sodo- calcique 6 mm R4 0,41 0,37 (Eohi4/EoED4 ) R1 0,52 0,51 (Eohi4/EoED1) - 27 - Tableau 4 Exemple 7 Exemple 8 TL 69,3 69,3 a*T -4,4 -4,1 b*T 3,1 2,1 Rext 11,2 11,7 a*Rext -2,2 -2,7 b*Rext -6,7 -6,2 Rint 12,8 13,9 a*Rint -2,7 -3 b*Rint -2,1 -1,5 a*60 -4,7 -2,6 b*60 -1,6 -2,9 g 34,5 34,8 s 2,01 1,99 REVENDICATIONS1. Matériau comprenant un substrat transparent sur au moins une surface duquel est déposé un empilement de couches comprenant n couches fonctionnelles métalliques à base d'argent et n+1 ensembles diélectriques de couches, n étant égal ou supérieur à 3 et chaque couche fonctionnelle métallique à base d'argent étant disposée entre deux ensembles diélectriques de couches, ledit matériau étant caractérisé en ce que l'ensemble diélectrique de couches situé en-dessous de la première couche fonctionnelle métallique à base d'argent en partant du substrat et l'ensemble diélectrique de couches situé au-dessus de la dernière couche fonctionnelle métallique à base d'argent en partant du substrat, - comprennent chacun une couche de haut indice de réfraction, la valeur dudit indice étant égale ou supérieure à 2,15 à la longueur d'onde de 550nm ; - la valeur de l'indice de réfraction d'au moins une desdites couches de haut indice est égale ou supérieure à 2,40 à la longueur d'onde 550nm ; et - la valeur du rapport de l'épaisseur optique de chacune desdites couches de haut indice de réfraction sur l'épaisseur optique de l'ensemble diélectrique de couches dans lequel elle est comprise est comprise entre 0,25 et 0,55. 2. Matériau selon la revendication 1, tel que les épaisseurs optiques de chacune desdites couches de haut indice de réfraction sont comprises entre 10 et 70 nm, de préférence entre 20 et 50 nm. 3. Matériau selon l'une des revendications 1 à 2, tel que l'épaisseur optique de l'ensemble diélectrique de couches situé au-dessus de la dernière couche fonctionnelle métallique à base d'argent en partant du substrat est inférieure ou égale à l'épaisseur optique de l'ensemble diélectrique de couches situé en-dessous de la première couche fonctionnelle métallique à base d'argent en partant du substrat. - 29 - 4. Matériau selon la revendication 3, tel que l'épaisseur optique de l'ensemble diélectrique de couches situé au-dessus de la dernière couche fonctionnelle métallique à base d'argent en partant du substrat est comprise entre 20 et 50 5 nm, de préférence entre 30 et 40 nm, et l'épaisseur optique de l'ensemble diélectrique de couches situé en-dessous de la première couche fonctionnelle métallique à base d'argent en partant du substrat est comprise entre 50 et 100 nm, de préférence entre 55 et 75nm. 10 5. Matériau selon l'une quelconque des revendications 1 à 4, tel que l'épaisseur optique de l'ensemble diélectrique de couches situé en-dessous de la première couche fonctionnelle à base d'argent est inférieure aux épaisseurs optiques de chacun des ensembles diélectriques de couches situés entre la première 15 et la dernière couches fonctionnelles métalliques à base d'argent. 6. Matériau selon l'une quelconque des revendications 1 à 5, tel que l'épaisseur optique de chacun des ensembles diélectriques de couches situés entre la première et la dernière couche 20 fonctionnelle métallique à base d'argent est comprise entre 100 et 200 nm, de préférence entre 150 et 180 nm. 7. Matériau selon l'une quelconque des revendications 1 à 6, tel que la valeur du coefficient d'absorption des couches de haut indice de réfraction est inférieure ou égale à 0,02 à 550nm. 25 8. Matériau selon l'une quelconque des revendications 1 à 7, tel que chaque ensemble diélectrique de couches situé entre la première et la dernière couches fonctionnelles métalliques à base d'argent en partant du substrat ne comprend pas de couche de haut indice de réfraction dont la valeur de 30 l'indice de réfraction est égale ou supérieure à 2,15 à 550 nm. 9. Matériau selon l'une quelconque des revendication 1 à 8, tel que les couches de haut indice de réfraction sont à base de composés choisis parmi h02, MnO, W03, NiO, ZnTiO4, Nb205, 35 BaTiO3, Bi203 SiZrN. 10.Matériau selon l'une quelconque des revendication 1 à 9, tel que la couche de haut indice de réfraction comprise dans - 30 - l'ensemble diélectrique de couches situé en-dessous de la première couche fonctionnelle métallique à base d'argent est à base d'oxyde de titane, et la couche de haut indice de réfraction comprise dans l'ensemble diélectrique de couches 5 situé au-dessus de la dernière couche fonctionnelle à partir du substrat est à base de nitrure de silicium et zirconium. 11.Matériau selon l'une quelconque des revendications 1 à 10, tel que l'épaisseur de chaque couche fonctionnelle métallique à base d'argent est supérieure à l'épaisseur de la couche 10 fonctionnelle à base d'argent qui la précède en partant du substrat. 12.Matériau selon l'une quelconque des revendications 1 à 11, tel que l'épaisseur de chacune des couches fonctionnelles métalliques à base d'argent est comprise entre 6 et 20 nm. 15 13.Matériau selon l'une quelconque des revendications 1 à 12, tel que l'empilement de couches comprend en outre au moins une couche de blocage disposée au-dessus et en contact d'une couche fonctionnelle métallique à base d'argent, la ou lesdites couches à blocage étant de préférence une couche 20 métallique à base des métaux ou alliages choisis parmi Ti et NiCr. 14.Matériau selon l'une quelconque des revendications 1 à 13, tel que l'empilement de couches comprend en outre au moins une couche de contact inférieur disposée en-dessous et en 25 contact d'une couche fonctionnelle métallique à base d'argent, la ou lesdites couches de contact inférieur étant à base d'oxydes choisis parmi les oxydes de zinc, les oxydes de nickel, les oxydes de magnésium, les oxydes mixtes de zinc et d'étain, les oxydes mixtes de zinc et de magnésium, les 30 oxydes mixtes de zinc et de titane. 15.Matériau selon la revendication 14, tel qu'au moins une couche de lissage est disposée en-dessous et en contact d'une couche de contact inférieur à base d'oxyde de zinc, la ou lesdites couches de lissage étant à base d'oxyde de zinc et 35 d'étain. 16.Matériau selon l'une quelconque des revendications 1 à 15, tel que le substrat transparent est une feuille de verre. - 31 - 17.Vitrage comprenant au moins un matériau selon l'une quelconque des revendications 1 à 16.